METHOD FOR APPLYING A WEAR-RESISTANT COATING
СПОСОБ НАНЕСЕНИЯ ИЗНОСОСТОЙКОГО ПОКРЫТИЯ

Изобретение относится к нанесению покрытий газотермическим методом, в частности к нанесению износостойких покрытий методом плазменного напыления. Техническая задача, которую решает предлагаемое изобретение, заключается в получении плазменного покрытия с высокой износостойкостью в условиях коррозии на основе композиционного керамического материала оксид алюминия - оксид титана - оксид хрома - плакированная никелем твердая смазка, обладающего хорошими технологическими характеристиками (низкой величиной остаточных напряжений, повышенной пластичностью). Поставленная техническая задача достигается тем, что в способе нанесения износостойкого покрытия, при котором плазменным напылением формируют покрытие из композиционного порошка, полученного методом агломерирования мелкодисперсной шихты с последующим высокотемпературным спеканием, состава избыточная керамическая составляющая, состоящая из оксид алюминия - оксид титана - твердая смазка, плакированная никелем, обрабатывают компрессионными импульсами плазменной струи 50% площади покрытия при равномерном чередовании обработанных и необработанных участков, при этом получают покрытие, имеющее участки необработанной поверхности и участки обработанной поверхности, состоящей из двух слоев - износостойкого наружного и прилегающего к основе, в керамическую составляющую дополнительно включают оксид хрома, при этом микротвердость участков необработанной поверхности составляет 6200-10217 МПа, износостойкого наружного слоя участков обработанной поверхности - 7740-12010 МПа, а содержание аморфной фазы в прилегающем к основе слое составляет 93-95%.